Brevet FR3085953A1 — publié le 20200320

PARTICULES D'HYDROGELS DE POLYMÈRES BIPHILIQUES STIMULABLES POUR STABILISER DES ÉMULSIONS EAU-DANS-EAU La présente invention a pour objet des particules d'hydrogels de polymères stimulables et leur utilisation pour la stabilisation d'émulsions eau-dans-eau. Elle a également pour objet les émulsions ainsi obtenues. De nombreux systèmes ternaires aqueux contenant deux types de polymères présentent une séparation de phase liquide-liquide entre une phase riche en polymère A et une phase riche en polymère B (W. J. Frith, Advances in Colloid and Interface Science, 2010, 161, 48-60). Parmi les exemples connus, on retiendra les systèmes eau-dextran-polyoxyde d'éthylène (POE) (D. Forciniti, C. K. Hall and M. R. Kula, Fluid Phase Equilibria, 1991, 61, 243-262) ou eau-dextran-gélatine (M. W. 15 Edelman, E. van der Linden, E. de Hoog and R. H. Tromp, Biomacromolecules, 2001, 2, 1148-1154). Ces systèmes sont intéressants du point de vue des applications car ils permettent de séquestrer certaines molécules d'intérêt dans l'une des phases, en particulier certaines protéines ou de l'ADN (J.P. Douliez, N. Martin, C. Gaillard, T. Beneyton, J.C. Baret, S. Mann, L. Beven, Angew. Chem. Int. 20 Ed., 2017, 3689). Ces systèmes présentent une tension interfaciale très basse (G. Balakrishnan, T. Nicolai, L. Benyahia and D. Durand, Langmuir, 2012, 28, 59215926). Ils peuvent être mélangés de façon temporaire mais démixent avec le temps, à moins de gélifier l'une des deux phases (I. Capron, S. Costeux and M. Djabourov, Rheologica Acta, 2001, 40, 441-456). Une approche plus générale consisterait à 25 préserver l'état dispersé d'une phase aqueuse dans l'autre à l'état liquide en ajoutant des agents de surface. Contrairement aux émulsions eau-huile, ces émulsions eau-dans-eau sont difficiles à stabiliser. En effet, non seulement les tensioactifs de chimie adéquate n'existent pas - il faudrait concevoir des tensioactifs biphiliques - mais les petites 30 molécules ne peuvent pas stabiliser des émulsions eau-dans-eau car la longueur de corrélation est inférieure à celle des solutions de polymères. Les protéines ou les particules aux interfaces peuvent constituer une alternative (T. Nicolai and B. Murray, Food Hydrocolloids, 2017, 68, 157-163 ; J. Esquena, Current Opinion in Colloid & Interface Science, 2016, 25, 109-119). 2 Cependant, à ce jour, aucun composé n'a permis d'obtenir des émulsions eau-dans-eau stables à la dilution. De plus, aucun système n'a encore permis de contrôler le sens de l'émulsion et sa stabilité par la température. La présente invention a donc pour but de fournir un système adapté pour permettre de stabiliser des émulsions eau-dans-eau, et ce pour une durée satisfaisante, notamment pendant au moins 3 mois. La présente invention a également pour but de fournir des émulsions eaudans-eau stables dans le temps, mais présentant également une stabilité à la 10 dilution pour une durée satisfaisante, notamment pendant au moins 1 mois. La présente invention a également pour but de fournir des émulsions eaudans-eau stables dans le temps et pouvant être déstabilisées en fonction d'un stimulus externe tel que la température. Un autre but de l'invention consiste à fournir des systèmes aqueux, obtenus 15 par simple mélange, à faible taux de cisaillement, à base de capsules de taille contrôlée, stables dans le temps et à la dilution, et pouvant être détruites à la demande, par application d'un stimulus externe tel que la température. Un autre but de l'invention consiste à fournir un système permettant d'encapsuler des molécules hydrosolubles, y compris des molécules fragiles comme 20 les protéines, les enzymes ou les acides nucléiques tels que l'ADN. Ainsi, la présente invention concerne une particule d'hydrogel, notamment de nanogel, constituée d'un copolymère d'au moins un polysaccharide et d'au moins un polymère thermosensible. 25 Selon un mode de réalisation, le copolymère selon l'invention contient de 10% à 50% en poids de polysaccharide et de 50% à 90% en poids de polymère thermosensible. Selon un mode de réalisation, le copolymère selon l'invention est un copolymère avec deux unités distinctes : un polysaccharide et un polymère 30 thermosensible. De préférence, les deux polymères sont réticulés chimiquement, au moins partiellement, et forment un réseau gonflé d'eau. Selon l'invention, le terme « polymère thermosensible » désigne un polymère 35 qui présente un changement drastique et discontinu de ses propriétés physiques avec la température. En particulier. ce terme désigne des polymères à LCST 3 (température inférieure critique de solubilité) ou UCST (température supérieure critique de solubilité). Ces polymères sont des polymères particuliers dont la solubilité dans l'eau est modifiée au-delà ou en deçà d'une certaine température. Il s'agit des polymères présentant une température critique (ou point de trouble) définissant leur zone de solubilité dans l'eau. Cette température est appelée ''LCST" (Louver Critical Solution Temperature) lorsqu'au-dessus de cette température, le polymère perd sa solubilité dans l'eau et devient soluble dans l'eau en dessous de cette température critique. Dans le cas où le polymère devient soluble au-delà d'une température critique, celle-ci est désignée par l'acronyme "UCST" (Upper Critical 10 Solution Temperature). Selon un mode de réalisation, le polymère thermosensible est un polymère à LCST. 15 De préférence, le polymère thermosensible est choisi dans le groupe constitué des polyacrylamides N-alkyl-substitués comme le poly(N-isopropylacrylamide), le poly(N-isopropylméthacrylamide) ou le poly(N-éthylacrylamide), le poly((2- diméthylamino)éthyl méthacrylate), les poly(méthacrylates) à chaîne latérale oligoéthylène glycol, le poly(N-vinylcaprolactame), le poly(vinyl méthyl éther), le 20 poly(2-alkyl-2-oxazoline), le Poly(propylène oxyde) et leurs mélanges. Le polymère thermosensible peut également être choisi dans le groupe constitué des copolymères d'acrylamide et d'acrylonitrile, des homopolymères de méthacrylamide, des polymères à dérivé ureido tels que le poly(allylamine)-copoly(allylurée) et ses dérivés, des polymères zwittterioniques, tels que les 25 poly(sulfobétaïne)s ou les poly(phosphorylcholine)s, et leurs mélanges. Selon un mode de réalisation préféré, le polymère thermosensible est le poly(N-isopropylacrylamide). 30 Selon un mode de réalisation, le polysaccharide selon l'invention est au moins difonctionnel, c'est-à-dire qu'il est substitué par au moins deux groupes fonctionnels. Selon l'invention, le terme « groupe fonctionnel » désigne un groupe portant une fonction chimique, notamment choisie parmi les fonctions méthacrylates, acrylates, vinyliques, acrylamides, méthacrylamides, maléimides, vinylsulfones, acrylonitriles, 35 azotures et amines. 4 De préférence, le polysaccharide selon l'invention présente un degré de substitution (DS) compris entre 2% et 30% en moles. Le degré de substitution est défini comme le rapport molaire entre les groupes fonctionnels greffés, notamment les fonctions méthacrylates greffées, et l'unité de répétition du polysaccharide, ici nommément le dextran. Il peut être mesuré par RMN (Résonance Magnétique Nucléaire) du proton, en intégrant les protons vinyliques (5.8 et 6.25 ppm) et ceux du dextran anomérique (5 ppm). De préférence, le polysaccharide est choisi dans le groupe constitué de l'acide 10 hyaluronique, de l'héparosane, de la chondroïtine, du sulfate de chondroïtine, de l'héparine, du sulfate d'héparane, de l'alginate, de la pectine, du dextran, de la dextrine, du pullulane, du glycogène et de leurs mélanges. Préférentiellement, le polysaccharide est le dextran, notamment fonctionnalisé, en particulier substitué par au moins deux groupes méthacrylates. 15 Selon l'invention, lesdites particules sont des réseaux de polymère gonflé de solvant. Le réseau est continu à travers la particule, on peut alors parler de particules « pleines ». Généralement, les particules contiennent plus de solvant que de polymère. Les particules selon l'invention peuvent également être désignées 20 comme des particules colloïdales d'hydrogel. Les particules d'hydrogel ou de nanogel selon l'invention présentent de préférence un diamètre compris entre 10 nm et 10 lm. 25 La présente invention concerne également une série de particules d'hydrogel ou de nanogel telles que définies ci-dessus. Ainsi, la présente invention est basée sur une nouvelle classe de particules, constituées de copolymères, dont l'une des entités présente une affinité pour la 30 phase aqueuse contenant un polymère A et l'autre a une affinité pour la phase aqueuse contenant un polymère B. Ces copolymères sont qualifiés de double-hydrophiles ou biphiliques. La présente invention concerne également l'utilisation d'au moins une 35 particule d'hydrogel ou de nanogel telle que définie ci-dessus, pour la stabilisation d'une émulsion eau-dans-eau. Lorsque les particules de l'invention, constituées de copolymères, dont l'une des entités présente une affinité pour la phase aqueuse contenant un polymère A (polA) et l'autre a une affinité pour la phase aqueuse contenant un polymère B (polB), sont ajoutées au mélange ternaire eau-polA-polB, elles se placent préférentiellement à l'interface entre les deux phases aqueuses incompatibles et stabilisent des gouttes de A-dans-B ou B-dans-A selon que les particules préfèrent être dispersées dans la phase riche en B ou dans la phase riche en A respectivement. Cette préférence découle de la composition du copolymère et de sa structure. La présente invention concerne également une émulsion eau-dans-eau, comprenant une phase aqueuse dispersée contenant un polymère A et une phase aqueuse continue contenant un polymère B, et comprenant en outre, à l'interface de ces deux phases, des particules d'hydrogel ou de nanogel telles que définies ci- dessus. Selon un mode de réalisation, la concentration des polymères A et B dans les phases aqueuses continue et dispersée est comprise entre 0,1% et 80% en masse par rapport à la masse de phase aqueuse continue ou dispersée, respectivement. Selon un mode de réalisation, la concentration des particules est comprise entre 0,005% et 30% en masse par rapport à la masse d'émulsion. La présente invention concerne également une émulsion eau-dans-eau telle que définie ci-dessus, dont la phase aqueuse dispersée est formée d'au moins une capsule comprenant un coeur contenant le polymère A et une écorce de particules d'hydrogel ou de nanogel telles que définies ci-dessus. Selon un mode de réalisation, dans les émulsions eau-dans-eau telles que définies ci-dessus, le polymère A est un polymère hydrosoluble pouvant présenter une séparation de phase avec B. Un tel polymère peut être choisi dans la classe des polysaccharides (dextran, chitosan, guar...), des protéines (caséine, protéines globulaires...), des oligopeptides, des acides nucléiques (ADN, ARN) ou des polymères synthétiques (POE, PPO, acrylates, ...) par exemple. 6 Selon un mode de réalisation, dans les émulsions eau-dans-eau telles que définies ci-dessus, dans laquelle le polymère B est un polymère hydrosoluble pouvant présenter une séparation de phase avec A. Un tel polymère peut être choisi dans la classe des polysaccharides (dextran, chitosan, guar...), des protéines (caséine, protéines globulaires...), des oligopeptides, des acides nucléiques (ADN, ARN) et des polymères synthétiques (POE, PPO, acrylates, ...) par exemple. Selon un mode de réalisation, lorsque l'un des deux polymères de la particule possède une température critique de solution, basse par exemple (LCST), c'est-à- io dire qu'il est soluble à basse température dans l'eau mais précipite pour une température supérieure à la LCST, les particules de copolymères passent de l'état gonflé à une température inférieure à la LCST à contracté au-delà de la LCST. La dispersabilité des particules dans A ou dans B est également fonction de l'état de gonflement de la particule. 15 Si les particules ont une affinité pour A à basse température, les émulsions de B-dans-A seront stables à basse température. Une élévation de température au-delà de la LCST provoque la déstabilisation de l'émulsion. Si l'émulsion est réalisée à haute température, les émulsions de A dans B seront stables. Une diminution de la température en-deçà de la LCST provoque la déstabilisation de l'émulsion. 20 Selon un mode de réalisation, lorsque l'un des deux polymères est un polymère à UCST, c'est-à-dire qu'il est soluble à haute température dans l'eau mais précipite pour une température inférieure à la UCST, les particules de copolymères passent de l'état contracté à une température inférieure à la UCST à gonflé au-delà 25 de la UCST. Si les particules ont une affinité pour A à haute température, les émulsions de B-dans-A seront stables à haute température. Une diminution de température au-deçà de la UCST provoque la déstabilisation de l'émulsion. Si l'émulsion est réalisée à basse température, les émulsions de A dans B seront stables. Une 30 diminution de la température au-delà de la UCST provoque la déstabilisation de l'émulsion. Ainsi, la présente invention est avantageuse en ce qu'il est possible de modifier de façon simple le sens de l'émulsion obtenue. En effet, le sens de 35 l'émulsion obtenue diffère selon que l'on est au-dessous de la température de solubilité du polymère thermosensible selon l'invention ou au-dessus. Par exemple, 7 en utilisant un polymère à LCST, à basse température, la phase aqueuse contenant des polysaccharides sera la phase dispersée alors qu'à haute température elle deviendra la phase continue. Ainsi, il est possible de choisir le sens de l'émulsion en adaptant la température de transition de phase des hydrogels ou nanogels à la température d'utilisation choisie. En outre, les émulsions eau-dans-eau susmentionnées, stabilisées à basse température, peuvent être déstabilisées à la demande en augmentant la température au-delà de la température de solubilité du polymère à LCST. Enfin, les émulsions selon l'invention sont stables à la dilution, ce qui est généralement impossible pour des émulsions eau-dans-eau car la dilution provoque la diminution de la tension interfaciale entre les deux phases riches en A et B et finit, à forte dilution, de ramener les polymères dans le domaine monophasique. La présente invention concerne également un procédé permettant de changer 15 le sens des émulsions susmentionnées, par l'intermédiaire d'un changement de température, comme décrit ci-dessous. Par exemple, en modifiant la température, il est possible de transformer une émulsion eau-dans-eau, comprenant une phase aqueuse dispersée contenant un polymère A et une phase aqueuse continue contenant un polymère B, en une 20 émulsion eau-dans-eau, comprenant une phase aqueuse dispersée contenant un polymère B et une phase aqueuse continue contenant un polymère A. La présente invention concerne également une capsule de polymère, comprenant : 25 - un coeur contenant une phase aqueuse et au moins un polymère A ; et - une écorce de particules d'hydrogel ou de nanogel telles que définies ci-dessus, ladite écorce encapsulant totalement ledit coeur à sa périphérie. De préférence, ces capsules présentent une taille comprise 0,1 pm et 1 000 pm, de préférence comprise entre 500 nm et 100 pm. 30 La présente invention concerne également l'utilisation d'une capsule telle que définie ci-dessus pour l'encapsulation de molécules hydrosolubles, notamment choisies parmi les protéines, les enzymes ou les acides nucléiques tels que l'ADN ou l'ARN. 35 De telles capsules permettent ainsi l'encapsulation d'actifs alimentaires, cosmétiques ou pharmaceutiques. 8 En particulier, ces capsules peuvent être utilisées pour l'encapsulation de colorants, de pigments, de quantum-dots, de marqueurs fluorescents, de vitamines, de peptides, d'oligonucléotides, d'antibiotiques, d'hormones, d'anticancéreux ou de filtres solaires. Selon un mode de réalisation, le coeur desdites capsules comprend en outre un actif. A titre d'actif, on peut par exemple citer tout actif hydrosoluble avec un coefficient de partage différent de 1. Selon l'invention, ledit actif sera dans la phase dispersée. L'état de l'hydrogel sera choisi de façon à orienter le sens de l'émulsion 10 pour que la phase dans lequel l'actif est dissous devienne la phase dispersée. Ainsi, comme expliqué ci-dessus, la présente invention propose un moyen d'encapsuler des molécules hydrosolubles fragiles. En particulier, dans un processus de séparation de phases liquide-liquide en milieu aqueux, ces dernières 15 présentent une affinité plus importante pour une phase aqueuse de polymères que pour l'autre. En adaptant les conditions, elles peuvent donc se localiser sélectivement dans la phase dispersée. Si les gouttes de phase dispersée sont suffisamment stables, elles peuvent être concentrées sans risquer de coalescer ou diluées sans de disloquer. Il est donc possible de transporter ces molécules fragiles, 20 tout en les protégeant du milieu extérieur via la capsule. La capsule d'hydrogel ou de nanogel peut ensuite être détruite à façon par l'application d'un simple stimulus tel que la température. Le processus de formation utilisé est non délétère pour des molécules fragiles puisque l'agitation mécanique reste modérée et que la stabilité repose uniquement sur des processus physiques 25 (pas de réactivité, pas de changement de milieu tel que le pH ou la température). 9 FIGURES Figure 1 : Image de TEM (microscopie électronique en transmission) des nanogels 1' (cf. Tableau 1 ci-après) Figure 2 : Influence du DS du dextran dans les nanogels sur l'évolution de leur diamètre en fonction de la température. Exemple pour les nanogels de composition contenant 37% massique de dextran-MA (dextran-méthacrylate), avec fo différents taux de substitution du dextran. Figure 3 : Stabilité des émulsions produites à partir de différents nanogels pour des compositions contenant 75% de phase aqueuse de dextran et 25% de phase PEO (gauche) et 25% de phase aqueuse de dextran et 75% de phase PEO - 5 comparaison entre t=0 (haut) et t=1 jour (bas), à température ambiante. Pour chaque série, R est la référence sans nanogel, 0 l'émulsion stabilisée par des nanoparticules de pNIPAM sans dextran, 1, 2 et 3 sont stabilisées par les nanogels 1, 2 et 3 respectivement (voir tableau 1). 20 Figure 4: Emulsion dextran-dans-POE avec 0,04% m de nanogels 1' fluorescents après 3 jours à 25°C. Figure 5: Inverse du diamètre des gouttes en fonction de la quantité de nanogels pour des émulsions de dextran-dans-POE (nanogels 1') à 25°C. 25 Figure 6: Influence de la concentration en nanogels sur la stabilité des émulsions dextran-dans-PEO stabilisés par les nanogels 1' (37% massique de dextran DS 10), à 25°C. Suivi temporel de la transrrittance des émulsions soumises à une force centrifuge de 300g (t=2 min, 6 min, 33h). Les émulsions contiennent 0, 30 0,01%, 0,04% et 0,08% en poids en nanogels. Figure 7: Influence de la concentration en nanogels sur la stabilité des émulsions PEO-dans-dextran stabilisés par les nanogels 1' (37% m de dextran DS 10), à 50°C. Suivi temporel de la transmittance des émulsions soumises à une force 35 centrifuge de 300g (t=6 min, 33h). Les émulsions contiennent 0, 0,01%, 0,04%, 0,08% et 0,12% en poids de nanogels. 10 Figure 8: Comportement des émulsions dextran-dans-PEO stabilisées par les nanogels 1' à 20°C suite à des dilutions allantde 1 à 5 fois le volume initial de l'émulsion. Suivi temporel de la transmittance des émulsions sous gravité normale. Les émulsions contiennent 0,1% en poids de nanogels. 11 EXEMPLES Exemple 1 : Préparation de particules selon l'invention De nouvelles nanoparticules constituées de copolymères de pNIPAM et de dextran sont synthétisées. Pour cela, le dextran est fonctionnalisé par des motifs méthacrylates. Le dextran-méthacrylate (Dex-MA) est obtenu par réaction de l'anhydride 10 méthacrylique avec les hydroxyles du dextran, en milieu DMF/eau (Pitarresi, G.; Pierro, P.; Palumbo, F. S.; Tripodo, G.; Giammona,G. Biomacromolecules 2006, 7, 1302-1310 ; Auzely, dx.doi.org/10.1021/bm300324m Biomacromolecules) selon le schéma suivant : eau/DMF pH=8-9, TrreC, h anhydride méthacrylique De an A titre d'exemple, pour obtenir un taux de substitution de 10%, le dextran (40 kg/mol, Sigma-Aldrich) est introduit dans 175 mL de mélange eau/DMF 7/3 auquel est ajouté 2 g d'anhydride méthacrylique. Le pH est maintenu entre 8 et 9 par des ajouts de NaOH 0,5 M pendant 4 h à 4°C. A l'issue cê la réaction, le milieu est dialysé via une membrane de dialyse (seuil de coupure 3500 g/mol) pendant 6 jours, en changeant l'eau au moins une fois par jour. La solution est ensuite lyophilisée. Le taux de substitution (DS), défini comme le rapport molaire entre les fonctions méthacrylates greffées et l'unité de répétition du dextran, est déterminé par RMN du proton en intégrant les protons vinyliques (5.8 et 6.25 ppm) et ceux du dextran anomérique (5 ppm). Des DS allant de 5 à 40% de la chaîne de dextran sont obtenus en modifiant la concentration de l'anhydride méthacrylique. Les particules de pNIPAM-Dex sont synthétisées par polymérisation par précipitation. Le NIPAM (796 mg) et le dex-MA (entre 10 et 37% massiques par so rapport au NIPAM) sont dissous dans 95 mL d'eau désionisée. Le milieu est chauffé 15 20 12 à 70°C et dégazé. Puis le persulfate de potassium e7 mg dans 5 mL) est introduit pour amorcer la polymérisation. Au bout d'une dizaine de minutes, le milieu devient turbide, indiquant la nucléation des particules. La réaction est conduite pendant 4 h. Dans le cas de la synthèse de particules fluorescentes, la fluorescéine-0- méthacrylate (0,1% mol. par rapport au NIPAM) est introduite dans la solution, en même temps que le NIPAM. Les particules issues de la synthèse sont filtrées, puis dialysées pendant 6 jours au minimum à l'aide d'une membrane de dialyse de seuil de coupure 100 kDa. Les particules sont de taille uniforme, comme en témoigne leur analyse à l'état sec 10 par microscopie électronique en transmission (TEM Tecnai Biotwin (120 kV)) (Figure 1). Le diamètre des particules dH est mesuré par diffusion dynamique de la lumière (Zetasizer Nano S90, Malvern Instruments) équipée d'un laser He-Ne sous incidence de 90° par rapport au détecteur. Il est ieporté dans le tableau 1 pour différentes compositions de particules. L'évolution du diamètre des particules en 15 fonction de la température est donnée en Figure 2. Les nanogels sont gonflés à basse température et se contractent pour une température supérieure à 32°C, correspondant à la LCST du pNIPAM. Tableau 1 : Exemples de nanogels obtenus pour différentes compositions. 20 Chaque synthèse utilise une quantité définie de NIPAM, de Dex-MA dont le degré de substitution (DS) varie. Toutes les teneurs sont données pour 100 mL d'eau. La quantité d'amorceur, le persulfate de potassium, est de 2,5 mM. Le dextran de masse molaire Mn=40 kDa est utilisé. Les compositions des nanogels résultants sont déterminées par RMN du 1H. Après purification par dialyse, le taux de solide 25 (extrait sec, exprimé en % m.) est mesuré par pesée après évaporation de la phase aqueuse. NIPAM (g) DS Dex-MA (g) dH (nm) dH (nm) Extrait sec T=20°C T=40°C (%m) 1 0.796 10 0.292 160 100 0.65 2 0.796 2 0.292 150 80 0.37 3 0.796 10 0.079 200 100 0.34 1' 0.796 10 0.292 240 160 1.22 30 13 Exemple 2 : Préparation de systèmes ternaires Les émulsions ont été préparées avec des solutions contenant pour l'une une fraction massique de poly(oxyde d'éthylène) POE (Sigma-Aldrich), de masse molaire moyenne en masse de 200 000 g/mol, et pour l'autre une fraction massique de dextran (Sigma-Aldrich), de masse molaire moyenne en masse comprise entre 450 000 et 650 000 g/mol. Toutes les solutions sont obtenues avec de l'eau milli-Q dont la résistivité est de 18,2 MQ.cm. Deux solutions mères sont préparées à l'avance. La solution de POE a une concentration de 10% en masse et la solution de dextran est à 20% massique. La poudre de POE contenant des particules de silice, celles-ci ont été retirées en passant les solutions de POE à la centrifugeuse pendant 4h à 50 000 g. Ces solutions ont été préparées par pesée de chaque solution, puis agitées 15 pendant 24h avant utilisation afin d'assurer leur homogénéité. La solution mère de dextran a été obtenue par exemple en pesant 20g de polymère puis en complétant à 100 g total par ajout d'eau milli-Q. Les émulsions sont réalisées en mélangeant un rapport volumique 75%125% 20 de chaque phase. Un premier système contient une fraction volumique de 75% de la phase riche en POE et 25% de la phase riche en dextran. Pour le système à 75% volumique de POE, les masses du dextran et du POE sont de de 4% et 6% respectivement. Après séparation de phase, la concentration de la phase riche en POE est de 15,8% et celle en dextran est de 8,2%. 25 Les nanogels en solution sont ajoutés au mélange, de façon à obtenir au maximum 0,12% massique de nanogels dans le mélange total. L'aptitude à la dilution a été testée en rajoutant jusqu'à 5 fois le volume de l'émulsion en équivalent d'eau. 30 Les émulsions ont ensuite été mélangées à l'agitateur Fisherbrand pendant 10 s. Il a été vérifié que la force et le temps d'agitation n'avaient pas d'influence sur le comportement des émulsions. 35 14 Exemple 3 : Emulsions réalisées à température ambiante Les essais réalisés avec les différents nanogels sont reportés sur la Figure 3. Seule l'émulsion dont la phase continue est le PEO avec le nanogel 1 est stable sur une journée. La phase PEO étant moins dense que la phase dextran, elle crème lors de la séparation de phases. Les essais de la Figure 3 montrent que : 10 1) Les nanogels contenant la plus grande quantité de dextran stabilisent mieux les émulsions ; 2) Le système dextran-dans-PEO est stable alors que le système PEO-dansdextran est instable ; 3) Quelle que soit leur composition, les particules ont tendance à migrer dans 15 la phase PEO après déstabilisation. Des émulsions sont réalisées avec un lot de nanogels contenant 37% en DexMA de DS 10, dans lequel a été introduit un comonomère fluorescent (Fluorescein O-methacrylate, 0.1% mol par rapport au NIPAM). La préparation des émulions 20 avec l'ajout de particules se fait comme décrit dans l'exemple 2. Les émulsions sont observées au microscope confocal. Il apparaît clairement que les nanogels se mettent à la surface des gouttes, formant ainsi des capsules. Ces capsules renfermant le dextran, plus lourd que le POE, sédimentent sous l'effet de la gravité, se concentrent mais elles restent intègres tout en étant au contact (Figure 4). Leur 25 taille évolue peu au cours du temps. Elle varie d'environ 30% sur les 3 premiers jours puis se stabilise. Les gouttes sont donc très résistantes au stockage. Il convient également de noter que la taille des gouttes est une fonction de la quantité de particules (Figure 5). L'évolution linéaire de l'inverse du diamètre en 30 fonction de la quantité de particules est une signature caractéristique de la coalescence limitée des émulsions de Pickering. D'un point de vue pratique, ce phénomène constitue un levier pour contrôler la taille des gouttes et donc des capsules. 35 La stabilité mécanique des émulsions dextran-dans-PEO est évaluée en soumettant les émulsions à une force centrifuge. Le LUMlsizer® donne l'analyse 15 simultanée de la transmittance en fonction de l'altitude dans un tube, il permet de sonder les phénomènes de crémage/sédimentation, ainsi que la coalescence à force et centrifuge et température contrôlées. Ainsi une transmittance faible traduit une phase turbide et donc l'existence de gouttes. Elles peuvent être localisées sur une petite zone après sédimentation/crémage. Une transmittance élevée sur l'ensemble de la hauteur signifie que l'échantillon a déphasé ou que les interfaces ont disparues par coalescence. La figure 6 montre l'évolution de ce signal pour des émulsions stabilisées par le nanogel 1', utilisé à différentes concentrations. Pour des concentrations 10 supérieures à 0,04% massique, la persistance d'une turbidité dans le bas du tube après une très longue centrifugation (33h) à 300g témoigne d'une grande résistance des gouttes à la coalescence sous contrainte mécanique. Ainsi, les émulsions stabilisées par les nanogels ayant une composition de 15 37% m. en dextran de DS 10, assurent une grande stabilité à l'émulsion. La comparaison des lots 1 et 1', de même composition mais de taille différente, montrent que cette stabilité est d'autant plus grande que la taille des nanogels est élevée. 20 Exemple 4 : Inversion de phase des émulsions Les mêmes émulsions que dans la partie précédente ont subi le même traitement au LUMiSizer® mais à 50°C. Il s'en dégage une inversion des 25 comportements par rapport à la température ambiante, comme avec les particules 1'. Ainsi, les émulsions dextran-dans-POE sont peu stables. Les émulsions POEdans-dextran sont, en revanche, très stables (Figure 7). 30 Les résultats obtenus montrent donc que la température est un levier pour moduler l'affinité du nanogel pour l'une des phases aqueuses. Le sens de l'émulsion eau-dans-eau stabilisée par des nanogels est dicté par la préférence des particules pour l'une ou l'autre des phases. Les émulsions produites sont extrêmement stables à la température considérée. A fortiori, les émulsions peuvent être déstabilisées par 35 l'application d'un stimulus qui réduit l'affinité des particules pour la phase continue et provoque leur dispersion dans la phase dispersée. 16 Exemple 5 : Stabilité à la dilution Une émulsion POE/dextran (75%/25%) a été préparée en rajoutant 0.1% m de particules 1'. Comme énoncé plus haut, ce système a montré une stabilité inédite à température ambiante. Après 1 journée de stabilisation du système, les émulsions ont été diluées de 1 à 5 fois en rajoutant de l'eau. Les émulsions sont ensuite observées sur une période de 1 semaine. 10 La quantification de cette stabilité à la dilution des émulsions a été réalisée sur le LUMiReader®, l'équivalent du LUMiSizer® mais travaillant à 1g, ainsi aucune contrainte mécanique supplémentaire ou aucune perturbation ne sont infligées aux émulsions (Figure 8). Il en ressort qu'une dilution jusqu'à 5 fois n'altère pas la stabilité des émulsions même après une semaine après la dilution. C'est REVENDICATIONS1. Particule d'hydrogel constituée d'un copolymère d'au moins un polysaccharide et d'au moins un polymère thermosensible. 2. Particule d'hydrogel selon la revendication 1, dans laquelle le copolymère contient de 10% à 50% en poids de polysaccharide et de 50% à 90% en poids de polymère thermosensible. 10 3. Particule d'hydrogel selon la revendication 1 ou 2, dans laquelle le polysaccharide est choisi dans le groupe constitué de l'acide hyaluronique, de l'héparosane, de la chondroïtine, du sulfate de chondroïtine, de l'héparine, du sulfate d'héparane, de l'alginate, de la pectine, du dextrane, de la dextrine, du 15 pullulane, du glycogène et de leurs mélanges. 4. Particule d'hydrogel selon l'une quelconque des revendications 1 à 3, dans laquelle le polymère thermosensible est choisi dans le groupe constitué des polyacrylamides N-alkyl-substitués comme le poly(N-isopropylacrylamide), le 20 poly(N-isopropylméthacrylamide) ou le poly(N-éthylacrylamide), du poly((2- diméthylamino)éthyl méthacrylate), des poly(méthacrylates) à chaîne latérale oligoéthylène glycol, du poly(N-vinylcaprolactame), du poly(vinyl méthyl éther), du poly(2-alky1-2-oxazoline), du Poly(propylène oxyde), des copolymères d'acrylamide et d'acrylonitrile, des homopolymères de méthacrylamide, des polymères à dérivé 25 ureido tels que le poly(allylamine)-co-poly(allylurée) et ses dérivés, des polymères zwittterioniques, tels que les poly(sulfobétaine)s ou les poly(phosphorylcholine)s, et leurs mélanges. 5. Particule d'hydrogel selon l'une quelconque des revendications 1 à 4, 30 dont le diamètre est compris entre 10 nm et 10 pm. 6. Série de particules d'hydrogel selon l'une quelconque des revendications 1 à 5. 35 7. Utilisation d'au moins une particule d'hydrogel selon l'une quelconque des revendications 1 à 5, pour la stabilisation d'une émulsion eau-dans-eau. 18 8. Emulsion eau-dans-eau, comprenant une phase aqueuse dispersée contenant un polymère A et une phase aqueuse continue contenant un polymère B, et comprenant en outre, à l'interface de ces deux phases, des particules d'hydrogel selon l'une quelconque des revendications 1 à 5. 9. Capsule de polymère, comprenant : - un coeur contenant une phase aqueuse et au moins un polymère A ; et - une écorce de particules d'hydrogel selon l'une quelconque des revendications 1 io à 5, ladite écorce encapsulant totalement ledit coeur à sa périphérie. 10. Utilisation d'une capsule selon la revendication 9 pour l'encapsulation de molécules hydrosolubles, notamment choisies parmi les protéines, les enzymes ou les acides nucléiques tels que l'ADN ou l'ARN. 15